СУХАЯ АППЛИКАЦИЯ ИЗ ЛАКА ДЛЯ НОГТЕЙ И СПОСОБ ЕЕ ПРОИЗВОДСТВА
DRY APPLICATION FROM NAIL POLISH AND METHOD OF MAKING SAID APPLICATION

РОДСТВЕННЫЕ ЗАЯВКИ
Настоящая заявка испрашивает приоритет согласно предварительной заявке на патент США №60/570,713, зарегистрированной 12 мая 2004 года, содержание которой полностью включено в настоящее описание согласно ссылке.
ПРЕДПОСЫЛКИ СОЗДАНИЯ ИЗОБРЕТЕНИЯ
Область техники
В целом, изобретение относится к лаку для ногтей. В частности, изобретение относится к готовым для использования сухим пленочным покрытиям из лаков для ногтей, которые можно наносить на ногти вместо того, чтобы делать маникюр или наносить кистью жидкий лак для ногтей.
Описание аналогов
На протяжении сотен лет люди использовали лак для ногтей, чтобы окрасить или декорировать свои ногти. Обычно лак для ногтей наносят в жидкой форме с помощью кисти, затем он должен высохнуть. Процесс высыхания требует времени, в течение которого тот, кто пользуется лаком для ногтей, должен быть очень осторожным со своими ногтями, чтобы не запачкаться или не стереть нанесенный лак.
В имеющихся в продаже лаках для ногтей используют преимущественно нитроцеллюлозу вязкостью 1/4 секунды и 1/2 секунды (прибл. 0,3-0,8 Па·с (300-800 сантипуаз), измерено на вискозиметре Брукфильда при 60 оборотах в минуту). Обозначение «секунда» показывает, сколько времени потребуется, чтобы металлический шар упал на дно цилиндра заданного размера, заполненного веществом; чем больше это период времени, тем выше вязкость нитроцеллюлозы. Регулирование вязкости затем производят с помощью малых количеств (т.е. 1-5% по весу) нитроцеллюлоз с более высокой вязкостью, т.е. 40-60 секунд и 60-80 секунд. Нитроцеллюлозы со столь высокой вязкостью никогда не применяют в концентрации выше, чем 1-5%, так как получаемый лак для ногтей был бы слишком густым для нанесения кистью. В состав типичного лака для ногтей (также называемого эмалью для ногтей) входит приблизительно 25-32% сухого вещества и 68-73% растворителей. Сухое вещество содержит 6-12% нитроцеллюлозы (вязкостью 1/4 сек или 1/2 сек), примерно 6-12% полимера и 6-10% пластификатора. Остальное содержимое обычно следующее: 8-15% составляют слюда и цветные пигменты, 20-30% - этилацетат, 20-30% - н-бутилацетат, 5-10% - изопропиловый спирт, 3-7% - прочее. Из-за высокого содержания растворителя имеющиеся в продаже жидкие лаки для ногтей огнеопасны и их следует перевозить наземным или водным транспортом, если не требуется срочной доставки и транспортировки.
В последнее время проводились разработки в области сухих или почти сухих пленочных покрытий из лаков для ногтей, пригодных для нанесения на ногти. Такой тип аппликаций описан в двух патентах США - №4,903,840 (So) и 5,415,903 (Hoffman et al.)
В патенте США 4,903,840, переданном настоящему патентовладельцу, описан основной способ изготовления самоклеящихся покрытий для ногтей подобного рода. В этом патенте покрытия для ногтей изготавливают с использованием формы, оборудованной отверстием для заливки и прорезью или отверстием, сквозь или вдоль которого может проходить лист бумаги с клеевым покрытием. Обычную жидкую эмаль для ногтей наливают на лист бумаги с клеевым покрытием, которую в это время медленно протягивают сквозь форму. Таким образом, получают лист покрытия для ногтей с равномерным покрытием и клейкой подложкой. Затем лист высушивают в течение заранее заданного времени и при заранее заданной температуре или до тех пор, пока покрытие из эмали для ногтей на листе не станет полутвердым, но не полностью высушенным. Затем полоску предпочтительно нарезают на комплекты из пяти покрытий для ногтей рук. Также предпочтительно лист снабжают лентой или отрывной лентой, которая служит для облегчения нанесения покрытий для ногтей на ногти рук благодаря более легкому снятию покрытий с покрытой клеем бумаги. Наборы покрытий после частичного высушивания упаковывают в оболочку, по существу воздухонепроницаемую, в которой они находятся до момента использования.
В патенте США 5,415,903 описано аналогичное сухое покрытие для ногтей, которое состоит из пленкообразующего полимерного слоя, содержащего по меньшей мере один пластификатор (например, обычную эмаль для ногтей), чувствительного к давлению клеевого слоя, расположенного на нем, и несущей пленки или предохраняющей фольги, которая покрывает чувствительный к давлению клеевой слой, которая может быть удалена (снята) и которая предпочтительно обработана силиконом. Пленкообразующий полимерный слой также покрыт с другой стороны (т.е. сверху) полностью съемным защитным слоем, который устойчив к прочим компонентам многослойного материала и к веществам, использованным при изготовлении многослойного материала. Предложения, изложенные в патенте США 5,415,903, помимо добавления полностью съемного защитного слоя, расположенного поверх слоя эмали, что можно считать традиционным, во всяком случае, в данной области, немного добавляют к идеям патента США 4,903,840.
Было бы желательно ускорить процесс изготовления многослойных покрытий для ногтей. Также было бы желательно разработать способы создания многослойных покрытий для ногтей или аппликаций разнообразных расцветок, с рисунками, с металлической отделкой (прежде недостижимой в пленочных покрытиях для ногтей) и тому подобное.
КРАТКОЕ ОПИСАНИЕ ИЗОБРЕТЕНИЯ
Это изобретение решает вышеописанные и другие проблемы в данной области техники и представляет собой усовершенствованную самоклеящуюся аппликацию или многослойную пленку для ногтей, способ ее изготовления и жидкую эмаль для ногтей согласно изобретению для использования в предложенном способе. В предложенном способе высоковязкую жидкую эмаль для ногтей различного состава в соответствии с изобретением нагревают до температуры выше 37,8°С (100°F), предпочтительно между 37,8°С и 65,6°С (100 и 150°F). He менее двух слоев материалов наносят на основу из съемного листа бумаги с покрытием или пластиковой пленки. Все примеры реализации изобретения включают по меньшей мере нанесение клеевого покрытия на подложку и нанесение нагретой жидкой эмали для ногтей в соответствии с изобретением поверх слоя клея.
При желании может быть нанесен второй слой предложенной в изобретении высоковязкой жидкой эмали для ногтей. Дополнительно или как вариант к прозрачному или полупрозрачному покрытию (т.е. аналогичному эмали для ногтей согласно изобретению, но по большей части или полностью лишенному цветных пигментов), может быть добавлен блеск или слюда, или подобный желаемый порошок. На этой стадии также может быть использована печать, например, для нанесения голографического изображения. Наконец, в качестве другого варианта или в дополнение к любым вышеописанным стадиям можно нанести последним слоем прозрачное или полупрозрачное верхнее покрытие.
Согласно изобретению высокую вязкость можно придать жидкой эмали для ногтей одним из ряда способов. В некоторых композициях применяют нитроцеллюлозу вязкостью 1/4 сек или 1/2 сек, но в существенно более высоких процентных содержаниях по весу, чем в обычных лаках для ногтей; то есть обычный лак для ногтей может содержать 25-32% сухого вещества по весу, тогда как предложенная эмаль для ногтей содержит 35-60% сухого вещества по весу. В других композициях применяют нитроцеллюлозу с вязкостью 60-80 сек в значительно больших пропорциях, чем в обычных лаках для ногтей. То есть, если в обычных лаках для ногтей используют нитроцеллюлозу вязкостью 60-80 сек в концентрации примерно 1-5% по весу исключительно для того, чтобы оптимизировать вязкость лака, то в данном изобретении применяют нитроцеллюлозу вязкостью 60-80 сек в качестве преобладающего или основного компонента сухого вещества в процентных концентрациях вплоть до 6-25%. Применение большего количества сухого вещества или более вязких эмалей обеспечивает более высокие прочность и эластичность конечного продукта. И как результат способа согласно изобретению, более высокое процентное содержание сухого вещества в композиции эмали приводит к более низкому процентному содержанию применяемых растворителей. Такое низкое содержание растворителя имеет несколько преимуществ. С точки зрения технологического процесса время, требующееся для полного высыхания/испарения (т.е. для того, чтобы получить готовый продукт), примерно на 30-40% меньше, чем для применяемых в настоящее время жидких композиций. Во-вторых, сухая пленка лака для ногтей по данному изобретению благоприятнее для окружающей среды, так как выделяет меньше растворителей во время процесса сушки.
В частности, изобретение включает способ производства аппликации для ногтей, включающий стадии обеспечения жидкой эмали для ногтей, имеющей высокую вязкость, как описано выше (т.е. выше, чем 1,5 Па·с (1500 сантипуаз) при комнатной температуре), нагревания высоковязкой жидкой эмали для ногтей не менее чем до 37,8°С (100°F), нанесения слоя клея на подложку и нанесения по меньшей мере первого слоя нагретой жидкой эмали для ногтей поверх слоя клея. Второй слой высоковязкой жидкой эмали для ногтей можно наносить поверх первого слоя высоковязкой жидкой эмали для ногтей. Второй слой может быть по существу прозрачным (т.е. по существу лишенным красителя или пигмента) и/или может содержать порошок, например блеск или слюду, который добавляют в него перед его нанесением вторым слоем. Изображение или узор можно наносить поверх либо первого, либо второго слоя высоковязкой эмали для ногтей по меньшей мере одним из следующих способов: шелкотрафаретная печать, глубокая печать, цифровая печать, цифровая флексография, офсетная печать, горячее тиснение или голографическое ламинирование.
Слой эмали для ногтей желательно частично высушить при помощи по меньшей мере одного из следующих устройств: инфракрасных нагревателей или вентиляторов горячего воздуха, желательно перед осаждением или нанесением следующего слоя. Наконец, после того, как последний слой нанесен, продукт нарезают на части, имеющие в основном форму ногтя, и упаковывают.
Как дополнение или вариант вышеописанного способа согласно изобретению, подготовительная стадия может включать стадию подготовки по меньшей мере двух композиций высоковязкой жидкой эмали для ногтей и стадию, на которой двум или более композициям предоставляют возможность пассивного смешивания в процессе производства аппликации. Эти две или более композиций могут иметь различные вязкости или быть различных цветов. Возможно, одна или более композиций могут представлять собой эмаль для ногтей обычной вязкости. Стадия пассивного смешивания может включать стадию подачи насосом каждой из композиций в общий приемный резервуар через отдельные входные шланги. На стадии подачи насосом можно использовать общий насос для всех входных шлангов или отдельный насос для каждого из входных шлангов. Расход каждой из композиций можно контролировать, например, применяя входные шланги различного диаметра для каждой композиции или применяя отдельный насос для каждого входного шланга и контролируя расход каждого насоса индивидуально.
В дополнение к вышеописанным способам изобретение также включает установку для производства аппликаций для ногтей. Установка согласно изобретению включает приспособление для конвейерной подачи листа подложки, желательно разматывающий валик в начале установки и наматывающий валик в конце установки. Первое устройство расположено над листом подложки в первом положении и предназначено для нанесения слоя клея на лист подложки. При этом используют нагревательный прибор с тем, чтобы нагревать высоковязкую жидкую эмаль для ногтей. Второе устройство расположено над листом подложки во втором положении после первого положения и предназначено для нанесения нагретой высоковязкой жидкой эмали для ногтей на лист подложки слоем поверх клеящего слоя. В некоторых исполнениях предусмотрено третье устройство, расположенное над листом подложки в третьем положении, после второго положения, связанное с тем же самым или иным нагревательным прибором. Третье устройство служит для нанесения нагретой высоковязкой жидкой эмали для ногтей на лист подложки в виде слоя поверх предыдущего слоя эмали для ногтей. Нагреватели желательно располагать в тепловом контакте с подложкой, причем по меньшей мере один из нагревателей располагают после первого положения, но перед вторым положением, и по меньшей мере еще один из нагревателей располагают ниже второго положения. Нагреватели могут быть либо инфракрасными нагревателями, либо вентиляторами горячего воздуха, либо обоих этих типов. После конечного устройства для нанесения вещества расположен вырубной нож для нарезания подложки и ее различных покрытий на аппликации, имеющие в целом форму ногтя. Каждое устройство предпочтительно включает щелевидную фильеру, но может к тому же или взамен включать устройство глубокой печати.
В одном из вариантов исполнения предложенной системы на второе и третье устройства подают различные композиции нагретой высоковязкой жидкой эмали для ногтей. Первый насос может быть связан со вторым устройством, чтобы перекачивать одну композицию жидкой эмали во второе устройство, в то время как второй насос может быть связан с третьим устройством, чтобы перекачивать вторую композицию жидкой эмали в третье устройство. Приемный резервуар предпочтительно расположен между нагревательным прибором и вторым устройством, на которое подают нагретую высоковязкую жидкую эмаль для ногтей от нагревательного прибора. Приемный резервуар может включать множество входных шлангов, при этом каждый входной шланг выполнен с возможностью приема и подачи в приемный резервуар различных композиций высоковязкой жидкой эмали для ногтей. Как вариант, одна или более композиций могут иметь обычную для жидкой эмали для ногтей вязкость. В качестве другой возможности может быть предусмотрено устройство для печати, расположенное после второго устройства и выполненное с возможностью печати изображения или узора на слое эмали посредством по меньшей мере одного из следующих способов: шелкотрафаретная печать, флексография, глубокая печать, цифровая печать, цифровая флексография, офсетная печать, горячее тиснение или голографическое ламинирование. Также может быть предусмотрено конечное устройство, расположенное после печатающего устройства (или иного третьего устройства, или первоначального второго устройства) и предназначенное для нанесения прозрачного слоя высоковязкой жидкой эмали для ногтей.
Изобретение также включает самоклеящуюся аппликацию для ногтей со съемной подложкой, слоем чувствительного к давлению клея, расположенным на съемной подложке, и по меньшей мере одним слоем эмали для ногтей, изготовленным из высоковязкой жидкой эмали для ногтей, нанесенным на чувствительный к давлению слой клея. Слой эмали для ногтей изготовлен либо из жидкой эмали для ногтей, содержащей не менее 35% сухого вещества по весу, либо из жидкой эмали для ногтей, содержащей нитроцеллюлозу вязкостью 60-80 сек в качестве преобладающего сухого вещества (предпочтительно 6% или более по весу). Аппликация в соответствии с изобретением может включать второй слой эмали для ногтей, изготовленный из высоковязкой жидкой эмали для ногтей, которая может быть изготовлена из иной композиции высоковязкой жидкой эмали для ногтей, нежели первый слой. Порошок, например блеск или слюда, может быть добавлен к любому слою эмали для ногтей в процессе производства. Необязательный второй слой эмали для ногтей может быть изготовлен из по существу прозрачной композиции высоковязкой жидкой эмали для ногтей. Слой изображения может быть расположен поверх по меньшей мере одного слоя эмали для ногтей, при этом слой изображения может быть получен с помощью по меньшей мере одного из следующих способов: шелкотрафаретная печать, флексография, глубокая печать, цифровая печать, цифровая флексография, офсетная печать, горячее тиснение или голографическое ламинирование.
КРАТКОЕ ОПИСАНИЕ ЧЕРТЕЖЕЙ
Фиг.1 - вид снизу щелевидной фильеры для нанесения покрытия, применяемой в способе согласно изобретению.
Фиг.2 - вид спереди и снизу щелевидной фильеры для нанесения покрытия с Фиг.1.
Фиг.3 - вертикальная проекция прокладки и половины щелевидной фильеры для нанесения покрытия с Фиг.1 в разобранном виде.
Фиг.4 - вертикальная проекция прокладки и половины фильеры с Фиг.3 в сборке.
Фиг.5 - вид спереди аппарата для нанесения покрытия, применяемого в способе согласно изобретению.
Фиг.6 - вид сзади аппарата для нанесения покрытия с Фиг.5.
Фиг.7 - схематический разрез 2-слойного продукта для ногтей в соответствии с изобретением.
Фиг.8 - схематический разрез 3-слойного продукта для ногтей в соответствии с изобретением.
Фиг.9 - схематический разрез 4-слойного продукта для ногтей в соответствии с изобретением.
Фиг.10 - схематический разрез другого 4-слойного продукта для ногтей в соответствии с изобретением.
Фиг.11 - технологическая схема процесса предложенного способа.
Фиг.12 - вертикальная проекция нарезанного конечного продукта в виде аппликации для ногтей в соответствии с изобретением.
Фиг.13 - вертикальная проекция другого нарезанного конечного продукта в виде аппликации для ногтей в соответствии с изобретением.
Фиг.14 - вертикальная проекция еще одного нарезанного конечного продукта в виде аппликации для ногтей в соответствии с изобретением, в котором аппликации имеют финишную обработку с обеих сторон.
ПОДРОБНОЕ ОПИСАНИЕ ИЗОБРЕТЕНИЯ И ЧЕРТЕЖЕЙ
В целом, изобретение относится к способу изготовления прочных, долговечных и красивых сухих аппликаций из лака для ногтей, а также к самим аппликациям. Используемый здесь термин «аппликация» означает готовый конечный продукт для нанесения на ноготь, тогда как «пленка» относится к более общему ненарезанному продукту. В способе согласно изобретению от двух до пяти слоев различного состава наносят с помощью способа нанесения покрытия, описанного ниже, на имеющуюся в продаже подкладочную бумагу с силиконовым антиадгезионным покрытием толщиной 0,1016-0,1270 мм (4-5 мил) (1 мил=0,0254 мм) (прибл. 100-130 мкм) или на ламинированную алюминием пластиковую пленку, в общем случае называемую подложкой. Подложку предпочтительно разматывают с барабана или подобного устройства на разматывающий валик в начале и сматывают при помощи наматывающего валика в конце, аналогично способу, известному в полиграфии. Любые другие общеизвестные средства продвижения или конвейерной подачи подложки рассматривают как часть изобретения. Применение разнообразных стадий нанесения покрытия позволяет получить различные готовые продукты, все из которых сохраняются дольше и являются более блестящими, чем обычные полусухие лаковые покрытия для ногтей, а также достичь разных эффектов и увеличить рентабельность продукции.
2
Основной способ включает нагревание новой композиции жидкой эмали для ногтей предпочтительно до температуры от 37,8°С до 65,6°С (100 и 150°F). Это может быть достигнуто при помощи нагревательного барабана с нагревательным элементом внутри, или при помощи погружного нагревателя, или при помощи гибкого нагревателя, который можно обернуть вокруг нагреваемого материала, или нагревательного барабана со стальной полосой, или любого иного известного либо еще не изобретенного приспособления для нагревания жидкостей. Клеевое покрытие (слой 1) наносят на бумагу с антиадгезионным покрытием в количестве около 5-24 г/м. Затем наносят жидкую эмаль для ногтей в виде покрытия (слой 2) толщиной примерно 0,0127-0,0889 мм (0,5-3,5 мил). По желанию эту стадию можно повторить, т.е. можно нанести другое покрытие из жидкой эмали для ногтей (слой 3) толщиной примерно 0,0127-0,0762 мм (0,5-3 мил). Блеск или слюду или подобный желаемый порошок можно смешать с прозрачным или полупрозрачным слоем и затем нанести в виде покрытия (слой 4 также 0,0127-0,0762 мм (0,5-3 мил)). Наконец, наносят прозрачный верхний слой или полупрозрачное цветное покрытие (слой 5, 0,0127-0,0762 мм (0,5-3 мил)).
Теперь будет дано описание эмали для ногтей согласно изобретению. Предложенная эмаль для ногтей содержит гораздо большее количество сухого вещества (35% и выше) и/или более вязкую нитроцеллюлозу (вязкостью 60-80 сек и выше), чем обычный лак для ногтей. Подобные параметры нельзя применять к обычному лаку для ногтей из-за того, что получаемый лак был бы слишком густым (т.е. имел бы слишком высокую вязкость) для нанесения кисточкой. Однако с точки зрения массового производства, чем меньше летучего растворителя в композиции, тем больше производственные мощности. Кроме того, нитроцеллюлоза высокой вязкости (60-80 сек) может давать более тонкую, но более прочную и блестящую пленку. Многослойная пленка обладает большой гибкостью в производстве и может обеспечить многообразие различных продуктов. Далее приведены три примера реализации основной композиции высоковязкого жидкого исходного лака для ногтей, предназначенного для последующей переработки и производства полусухой или сухой (в дальнейшем «полу/сухой») лаковой пленки для ногтей.
ПРИМЕР 1
Сухая лаковая пленка для ногтей без металлического блеска согласно данному изобретению содержит 35-60% сухого вещества, в котором 25-35% (по весу) составляет нитроцеллюлоза вязкостью 1/4 и 1/2 сек. Для сравнения, обычные бутилированные жидкие лаки для ногтей содержат не более 13-17% нитроцеллюлозы. Согласно данному изобретению, таким образом, содержание сухого вещества удвоено. Далее состав согласно данному изобретению содержит около 40-50% растворителей, в отличие от приблизительно 70% растворителя, используемого в традиционных жидких лаках для ногтей. Это более низкое содержание растворителя имеет несколько преимуществ. С точки зрения технологического процесса время, требующееся для полного высыхания/испарения (т.е. для того, чтобы получить готовый продукт), примерно на 30-40% меньше, чем для применяемых в настоящее время жидких композиций. Во-вторых, сухая лаковая пленка для ногтей, предложенная в данном изобретении, благоприятнее с точки зрения окружающей среды и экономии энергии для окисления растворителей. Данную лаковую композицию для ногтей невозможно наносить кисточкой из-за того, что она слишком густая; однако в данном изобретении композицию нагревают примерно до температуры от 37,8 до 65,6°С (100-150°F), чтобы таким образом уменьшить вязкость и дать возможность веществу вытекать через выпускное отверстие. Согласно первому примеру реализации состав без металлического блеска включает следующие компоненты:
25-35% - нитроцеллюлоза вязкостью 1/4 или 1/2 сек
8-12% - полимер(ы), сополимер(ы) (например, полиакрилат, полиэфир, полиуретан, и т.д.)
8-17% - пластификатор
7-12% - цветные пигменты
18-25% - этилацетат
18-25% - бутилацетат
(содержание сухого вещества 35-60%)
Эта композиция имеет вязкость приблизительно 1,5-4 Па·с (1500-4000 сантипуаз) (60 об/мин) при комнатной температуре.
ПРИМЕР 2
Как указано выше, высоковязкую нитроцеллюлозу (вязкостью 60-80 сек) обычно применяют в количестве менее 1-5% исключительно с целью регулирования вязкости эмали для ногтей, при этом для бутилированного лака для ногтей с хромовым блеском используют менее 5%. Единственным производителем такого рода композиции является Киркер Энтерпрайзез в Нью-Джерси (Kirker Interprises in New Jersey), как описано в Патенте США 6,565,835 (Sozzi et al.). Для сравнения, композиция с «металлическим блеском» или «без металлического блеска» в соответствии с изобретением содержит нитроцеллюлозу высокой вязкости (60-80 сек) в количествах более 6%, вплоть до 25%. Благодаря использованию столь высокого процентного содержания чрезвычайно вязкой нитроцеллюлозы возможно получить более тонкие и блестящие пленки с большей прочностью и гибкостью. Эта композиция имеет следующий состав:
6-25% - нитроцеллюлоза вязкостью 60-80 сек
8-12% - полимер(ы), сополимер(ы)
5-10% - цветные пигменты
4-15% - пластификатор
1-2% - прочее сухое вещество
остальное - растворитель(и) (например, этил- и бутилацетат, изопропиловый спирт)
Данная композиция имеет вязкость приблизительно 1,5-4 Па·с (1500-4000 сантипуаз) (60 об/мин) при комнатной температуре.
ПРИМЕР 3
Третья композиция объединяет «все достоинства» первых двух вышеописанных. В частности, в состав этой композиции входит как нитроцеллюлоза высокой вязкости (60-80 сек), так и нитроцеллюлоза вязкостью 1/4 или 1/2 сек в соотношении 40-60% (относительно друг друга). Эта композиция позволяет добиться более тонкой пленки со средней прочностью и эластичностью, а также блеском:
8-17% - нитроцеллюлоза вязкостью 1/4 или 1/2 сек
6-15% - нитроцеллюлоза вязкостью 60-80 сек
8-12% - полимер(ы), сополимер(ы)
5-10% - цветные пигменты
4-15% - пластификатор
1-2% - прочее сухое вещество
остальное - растворитель(и) (например, этил- и бутилацетат, изопропиловый спирт)
Данная композиция также имеет вязкость приблизительно 1,5-4 Па·с (1500-4000 сантипуаз) (60 об/мин) при комнатной температуре.
Для всех трех вышеописанных примеров предложенных новых композиций полу/сухих эмалей для ногтей очевидны многочисленные отличия и преимущества по сравнению с обычными жидкими лаками для ногтей. Они образуют более прочную пленку на ногтях, которая служит гораздо дольше, чем обычный лак для ногтей или обычные полу/сухие аппликации эмали для ногтей. Эта пленка также более блестящая, чем те, которые производили ранее. Аппликации для ногтей согласно изобретению тоньше, чем обычный нанесенный в салоне лак для ногтей или прежние аппликации, что способствует большей воздухопроницаемости ногтей. Также эти пленки эластичны и могут быть легко растянуты, чтобы покрывать ноготь более полно и совершенно, нежели раньше, с меньшим количеством оставшегося растворителя (менее 5%). Можно производить много различных типов пленок без значительного переоборудования аппаратуры. Наконец, так как процентное содержание сухого вещества гораздо больше, можно произвести большее количество пленки быстрее и дешевле.
В обычных способах нанесения покрытий для производства сухих эмалевых пленок для ногтей нитроцеллюлозная основа должна иметь достаточно низкую вязкость, чтобы протекать через очень маленькие отверстия (т.е. щели и отверстия менее чем 300 микрон величиной) в фильере для нанесения покрытий. Так как композиции лаков для ногтей (на нитроцеллюлозной основе), имеющие вязкость выше, чем 1 Па·с (1000 сантипуаз), как правило, имеют низкую текучесть и могут быстро засорить фильеру (особенно те из них, которые содержат блеск или слюду в виде крупных частиц), нитроцеллюлозу вязкостью 60-80 сек и аналогичные материалы обычно применяют при производстве лаков для ногтей не иначе, как в малых количествах (т.е. максимум до 5%, обычно от 1-3%, для регулирования вязкости готового продукта, как упомянуто выше). В данном изобретении, благодаря нагреванию до температуры от 37,8 до 65,6°С (100-150°F), предпочтительно до температуры около 51,7°С (125°F), композицию можно перекачивать насосом и использовать нитроцеллюлозу более высокой вязкости. Подобным образом, если содержание нитроцеллюлозы вязкостью 1/4 или 1/2 сек в композиции выше, чем около 35% по весу, то композицию следует нагреть до температуры от 37,8 до 65,6°С (100-150°F), предпочтительно до температуры около 51,7°С (125°F).
Далее будет дано описание со ссылками на прилагаемые фигуры 1-14. Следует заметить, что эти изображения по своему характеру являются всего лишь иллюстративными и никоим образом не могут рассматриваться как ограничивающие объем изобретения, который определен формулой изобретения, представленной ниже в этом патенте.
Различные покрытия наносят на изделие с помощью методики, называемой здесь «нанесение покрытия поливом из щелевидной фильеры». Описываемая фильера показана на Фиг.1-4 в различных состояниях сборки и обозначена как фильера 10. Как лучше всего видно на Фиг.1, фильера 10 состоит из передней части 20 фильеры, задней части 40 фильеры и расположенной между ними тонкой прокладки 60 особой формы. Все три части тщательно скреплены вместе, желательно с помощью болтового соединения, например болтами 24 (см. Фиг.2). Передняя часть 20 фильеры содержит входы 22, через которые во внутренние отверстия 25 поступает жидкая эмаль для ногтей или любые иные компоненты продукта.
На Фиг.3 и 4 показана внутренняя часть фильеры 10; на обоих этих изображениях задняя часть 40 фильеры не показана для наглядности. Внутренние отверстия 25 передней части 20 фильеры заканчиваются выпускными отверстиями 26 на внутренней поверхности 30 и располагаются в каналах 28 последней. Назначение каналов 28 направлять жидкую эмаль для ногтей от выпускных отверстий 26 таким образом, чтобы обеспечить плотное и ровное нанесение эмали на подложку. Каждый канал 28 состоит из верхней, в общем горизонтальной, ветви 28А, которая переходит в преимущественно вертикальные ветви 28В, а затем в нижнюю, в общем, горизонтальную ветвь 28С. Следует отметить, что фильера 10 показана на Фиг.1-4 верхней стороной вниз, поэтому жидкость, выходя из выпускного отверстия 26, протекает вдоль горизонтальной ветви 28А вниз по вертикальным ветвям 28В и затем поступает в горизонтальную ветвь 28С. Жидкая эмаль выходит из ветви 28С на подложку.
В отсутствие прокладки 60 две внутренние поверхности передней 20 и задней 40 части фильеры плотно прилегали бы одна к другой, при этом не осталось бы места для вытекания эмали из горизонтальной ветви 28С. Однако как показано на Фиг.3 и 4, прокладка 60 содержит вертикальные выступы 62 между вырезами 64. Когда прокладку 60 присоединяют к передней части 20 фильеры болтами 24 (см. Фиг.4), она защищает и закрывает все каналы 28, кроме большей части нижней горизонтальной ветви 28С. Таким образом, эмаль, поступающая по ветвям 28А или 28В, не может вытекать из этих ветвей, а должна вместо этого поступать вперед (вниз), в конечном счете, в ветвь 28С. Поскольку ветвь 28С не закрыта, эмаль просто выливается из нее, а затем из щелей 70 (см. Фиг.1) на подложку типа пластины или полотна.
В частности, как лучше всего показано на Фиг.5 и 6, подложку 100 подают в аппарат с помощью валиков 110. Источник 112 жидкой эмали присоединен к вводам 22 таким образом, что нагретую жидкую эмаль под давлением можно нагнетать в фильеру 10. Когда подложка 100 проходит под фильерой 10, жидкая эмаль или иные компоненты, которые следует нанести, выливаются из щелей 70 на подложку 100, таким образом, формируя слой 102.
Не все слои необходимо формировать указанным способом. Например, слой клея может быть накатан валиком или нанесен из расплава первоначально твердого вещества. Также не все слои должны состоять из высоковязкой жидкой эмали для ногтей. В случае слоев, изготавливаемых из жидкой эмали для ногтей обычной вязкости, нет необходимости нагревать подобную эмаль.
2
На Фиг.7-10 показаны различные продукты (все они - аппликации либо эмалевые пленки для ногтей) с различными слоями, которые могут быть изготовлены в соответствии с данным изобретением. Фиг.7 изображает основной продукт 150 согласно изобретению, состоящий из слоя подложки 100, клеевого слоя 102А и слоя 102С прозрачного покрытия (или полупрозрачного цветного покрытия). В этом продукте клеевой слой 102А наносят предпочтительно в количестве 5-24 г/м, а прозрачный/полупрозрачный слой 102С наносят в диапазоне 0,0127-0,0762 мм (0,5-3,0 мил). Фиг.8 изображает продукт 160, имеющий те же слои, что и продукт на Фиг.7, и дополнительно включающий другой слой лака для ногтей 102 В, обладающий цветом, при этом слой 102 В наносят предпочтительно в диапазоне 0,0127-0,0889 мм (0,5-3,5 мил).
На Фиг.9 показан продукт 170, состоящий из тех же слоев, что и продукт на Фиг.8, но также включающий слой 102D для создания эффекта, наносимый поверх цветного слоя 102 В, но до нанесения слоя 102С прозрачного/полупрозрачного покрытия (0,0127-0,0762 мм (0,5-3,0 мил)). Под «эффектами» подразумевают какие-либо из дополнительных эффектов, таких как блеск, слюда, иной похожий порошок и тому подобное. Применяемый в полу/сухом лаке для ногтей согласно изобретению искрящийся блеск способствует впечатлению трехмерной глубины, а также создает эффекты «звездного сверкания». Для производства такого продукта имеющийся в продаже блеск или блески (изготовленные из цветного пластика, слюды и тому подобного) смешивают с жидким лаком для ногтей, или с высоковязкой жидкой эмалью для ногтей, или с жидкой эмалью для ногтей обычной вязкости. Желательно использовать большую щель 70 в фильере 10 (0,254-0,762 мм (10-30 мил), в зависимости от размера частиц), чтобы обеспечить успешное и равномерное нанесение частиц, входящих в состав эмали, на подложку 100, не засоряя щель 70.
Множество различных типов продуктов и эффектов можно создать с использованием блеска. Например, смешивая блеск или блески (слюду, и/или пластики, и/или прочие) с любой прозрачной или цветной композицией лака для ногтей, содержащей пигменты, и применяя предложенный способ нанесения покрытия, получают аппликации из лака для ногтей с искрящейся одноцветной отделкой. Блеск также можно смешать со светлым полупрозрачным цветом (например, светло-голубым или светло-розовым, содержащим меньше пигментов, чем стандартный цветной слой), который в свою очередь может быть нанесен на ранее нанесенную пленку, создавая новый эффект блеска. Например, светло-голубая с блеском аппликация, нанесенная поверх ранее нанесенной красной аппликации для ногтей, дает пурпурный цвет. Одна или более аппликаций для ногтей различных цветов могут быть включены в один комплект, чтобы потребитель мог таким образом смешивать и подбирать цвета. Блески также могут быть смешаны с прозрачным слоем покрытия, чтобы наносить их поверх простых, многослойных, с рисунком (как будет описано) или других покрытий из лака для ногтей, и покрыты затем еще одним слоем прозрачного верхнего покрытия. Эффект получается блестящий, но тем не менее гладкий. Как вариант, сухой блеск (слюда, или пластики, или прочее, 1-30 микрон) можно с помощью вихревого напыления или напыления насыпанием нанести на продукт, пока цветное покрытие лака для ногтей или прозрачное покрытие еще влажное, а затем можно нанести верхнее покрытие. Как заявлено выше, порошок можно добавлять к жидкой эмали для ногтей обычной вязкости, а также к вышеописанной высоко вязкой жидкой эмали для ногтей.
На Фиг.10 изображен продукт 180, содержащий все предыдущие слои, как описано в Фиг.9, и дополнительно включающий напечатанный слой 102Е, нанесенный поверх слоя 102В/С (т.е. можно использовать либо цветной слой, либо прозрачный слой), но перед нанесением верхнего прозрачного слоя покрытия 102С. Печать может быть одноцветной или многоцветной, а также может быть выполнена в различных стилях узоров, анимации, картинок и т.д., напечатанных с помощью применяемых в промышленности процессов флексографии, глубокой печати, офсетной печати и шелкотрафаретной печати на полу/сухой пленке лака для ногтей.
Как хорошо известно и описано в упомянутом выше патенте США 4,903,840, до сих пор был доступен лишь способ тампонной печати. Теперь, благодаря использованию способа согласно изобретению, доступны многие другие способы печати изображения на полу/сухом лаке для ногтей. Один из таких способов - флексография. В этом способе узоры или изображения гравируют на резиновых, полимерных или других имеющихся в продаже пластинах, прикрепляемых к цилиндру для печати на полусухом или сухом лаке для ногтей. Другой такой способ - глубокая печать, в которой узоры или изображения гравируют на металлическом цилиндре для печати на полусухой пленке лака для ногтей. Прочие возможности включают цифровую печать, цифровую флексографию, офсетную печать, горячее тиснение и шелкотрафаретную печать.
Преимущества данного способа перед тампонной печатью, описанной в патенте США 4,903,840, многочисленны. Предложенный в настоящем изобретении способ почти в 10 раз быстрее при скоростях вплоть до 15,2 м (50 футов) в минуту. Настоящий способ также позволяет производителю печатать изображения, включая фотографии, с помощью четырехцветного способа (например, CYMK, система задания цветов, использующая субтрактивные основные цвета голубой, сиреневый, желтый и черный). Также предложенный способ приводит к более четким, с лучшим разрешением изображениям. В качестве другой альтернативы при использовании обычных и ультрафиолетовых чернил в невидимых лучах ночных клубов или баров узоры становятся видимыми или могут проявляться скрытые узоры. Также можно получить панорамные рисунки или изречения, т.е. одно изображение слова или буквы на каждый ноготь (например, силуэт Манхаттана, «я тебя люблю» и т.д.).
С использованием способа согласно изобретению можно создать множество других различных продуктов. В качестве другого примера можно создать пленку лака для ногтей многоцветного оттенка или в полоску, с рисунком, называемым в промышленности «виньетка». В таком типе продукта лаки для ногтей от двух до пяти цветов естественно или пассивно смешивают и создают узоры виньетки.
Многоцветного эффекта можно достичь более чем одним способом. Во-первых, можно использовать одиночный насос для подачи от двух до пяти лаков для ногтей различных цветов с одинаковыми или разными вязкостями (как обычной, так и высокой вязкости) через основной шланг с помощью различных отдельных входных шлангов в общий приемный резервуар. Все цвета естественно или пассивно смешивают в насосе (после приемного резервуара) и одиночном общем шланге (который питает фильеру 10) без дальнейшего принудительного перемешивания смеси. Далее посредством одиночной фильеры для нанесения покрытия наносят смешанные цвета на бумагу с антиадгезивным покрытием. Поскольку различные цвета смешиваются неравномерно, цветовые вариации и полосы дают весьма эстетически привлекательный вид. В частности, лаки для ногтей отдельных цветов диапазона вязкостей от 0,4 до 2,5 Па·с (от 400 до 2500 сантипуаз), предпочтительно от 0,5 до 1,7 Па·с (от 500 до 1700 сантипуаз), закачивают через отдельные входные шланги, различающиеся по диаметру от 1,6 мм (1/16 дюйма) до 25,4 мм (1 дюйма), предпочтительно от 5,7 до 19,1 мм (от 1/8 до 3/4 дюйма), в общий приемный резервуар. Из приемного резервуара комбинацию жидких лаков для ногтей перекачивают без дальнейшего перемешивания посредством одиночного главного шланга, предпочтительно диаметром от 15,9 до 50,1 мм (от 5/8 до 2 дюймов).
Как вариант, можно применять несколько насосов. В частности, можно использовать от двух до пяти насосов, каждый из которых соответственно перекачивает лак для ногтей одного цвета из от двух до пяти цветов лаков для ногтей одинаковых или разных вязкостей, при этом каждый лак поступает в общий приемный резервуар через отдельный входной шланг одинакового диаметра с различной скоростью подачи, чтобы контролировать количество цветного жидкого лака для ногтей. Как и выше, смесь в приемном резервуаре не перемешивают принудительно, а подают к нескольким входным отверстиям фильеры 10 для нанесения покрытия, откуда лак поступает на подложку 100.
Еще один продукт, доступный для производителя, использующего предложенный способ, это полу/сухая пленка лака для ногтей с использованием голографических изображений. Имеющиеся в продаже голографические изображения могут быть нанесены на полу/сухую пленку лака для ногтей. Голографические изображения, выполненные на бумаге или пластиковой пленке, широко применяют в различных аппликациях. В способе производства согласно изобретению имеющиеся в продаже заранее напечатанные голографические изображения (например, изготовленные фирмой Краун Ролл Лиф, Инк. - Патерсон, штат Нью-Джерси, Crown Roll Leaf-Paterson, NJ) можно переносить на поверхность полу/сухого покрытия лака для ногтей при помощи процесса ламинирования. В частности, сначала наносят слой клея (толщиной 8-13 микрон) на бумагу с антиадгезивным покрытием, и дают клеевому покрытию полностью высохнуть. Затем наносят жидкую композицию (желательно из вышеописанных примеров 2 и 3, но также возможно и обычной вязкости) прозрачного коллодия или цветное покрытие лака для ногтей поверх слоя клея. Дают полученной пленке высохнуть до содержания растворителя 2-15%, чтобы сохранить таким образом эластичность пленки. Затем покрывают пленку имеющейся в продаже переносимой голографической пленкой с одним или более голографических узоров при помощи промышленного теплового ламинатора известного опытным ремесленникам типа. Наконец, наносят на пленку прозрачное покрытие лака для ногтей, дают ему высохнуть, пока не останется 3-15% растворителя, затем вырубают изделия в форме ногтя и упаковывают.
Другой продукт, доступный благодаря предложенному способу, - это полусухая лаковая пленка для ногтей с хромовым блеском. Продукт имеет красивый металлический блеск, не такой сияющий, как голографический блеск, но обладающий своеобразной особенностью блестящего металлического цвета. Его изготавливают с использованием композиции из Примера 2, описанной выше, но имеющей более высокое содержание, от 10% до 25%, нитроцеллюлозы вязкостью 60-80 сек. Эта высоковязкая нитроцеллюлоза дает более прочную, более долговечную, более блестящую пленку лака для ногтей. В частности, сухая пленка лака для ногтей с хромовым блеском в соответствии с данным изобретением сохраняется до 2 недель. Напротив, имеющийся в продаже жидкий лак для ногтей с хромовым блеском, который наносят кисточкой, имеет долговечность только 2-5 дней.
Еще один продукт, который может быть получен с помощью процесса согласно изобретению, - пленка для ногтей или аппликация с кончиком белого или иного цвета, наподобие «французского маникюра». В наиболее обычном салонном французском маникюре процесс нанесения лака должен происходить в две или более стадии. Это делает методику слишком сложной для ее использования обычным потребителем - непрофессионалом для нанесения собственного французского маникюра. Однако с помощью данного изобретения потребитель может просто нанести полу/сухую аппликацию на свои ногти в одну стадию, и впечатление французского маникюра достигнуто. Следует заметить, что в раннем патенте США 4,903,840 выражение «французский маникюр» использовали в значении «элегантный» или «высококачественный», а не конкретно «ноготь с белым или цветным кончиком», как обычно понимают этот термин.
Эффект французского маникюра создают путем печати кривой по форме кончиков ногтей французского маникюра (например, белой, золотой) поверх однотонной светлой сухой лаковой пленки для ногтей (например, светло-розовой, кремовой, персиковой), изготовленной в соответствии с нижеописанным. После того, как форма кончиков маникюра напечатана, наносят прозрачное покрытие, и дают полученной пленке высохнуть, пока не останется 3-8% растворителя. Готовые ногтевидные кусочки вырезают с высокой точностью и упаковывают. Способы печати, рассматриваемые как наилучшие для получения французского маникюра, включают, но не ограничены этим, шелкотрафаретную печать, флексографию, глубокую печать, цифровую печать или цифровую флексографию, офсетную печать и горячее тиснение. В качестве альтернативы оконечную часть можно выполнить в виде отдельной детали изделия с помощью предложенного способа. То есть отдельная деталь изделия в форме наподобие полумесяца может быть изготовлена из отдельной подложки и нарезана отдельно от основной аппликации для ногтей. Две детали изделия можно продавать по отдельности, или продавать в одной упаковке, но отдельно друг от друга, или их можно предварительно собирать (оконечную часть предварительно наносят на верхнюю часть основной аппликации).
Наконец, как упомянуто ранее, могут быть получены наборы смешанных и подобранных полусухих лаков для ногтей. Например, многочисленные аппликации лака для ногтей полупрозрачных цветов или с блеском можно накладывать одну поверх другой, получая изменение цветов и эффектов. Продукт по существу тот же самый, что и 2-х и 3-х слойные продукты, описанные выше, однако количество пигмента в каждом слое (или в каждой пленке в совокупности) должно быть минимальным, чтобы добиться полупрозрачной пленки. Например, синий набор аппликаций можно продавать или иным образом комбинировать с желтым и получать зеленый цвет там, где они перекрываются. Не является необходимым, чтобы две (или более) аппликаций разного цвета имели строго одинаковый размер или форму. Одна может быть меньше другой, чтобы создать эффект обрамления. В качестве варианта одна может быть меньше другой и иметь форму, отличную от формы ногтя (например, звезда, сердце, буква и т.д.).
Ниже будет более подробно описан предпочтительный способ производства. На Фиг.11 представлена технологическая схема, схематически показывающая различные стадии способа производства согласно изобретению. В раннем патенте США 4,903,840 подложку плотно прижимают к форме и медленно протягивают сквозь отверстие в форме, чтобы нанести лак для ногтей (см., например, Фиг.3А и 3В патента Co). В предложенном способе применяют щелевидную фильеру для нанесения покрытия, которая в процессе нанесения покрытия никогда не касается подложки. Массу нанесенного покрытия регулируют изменением скорости насоса (оборотов в минуту), или скорости ленты, или путем изменения обоих параметров. Кроме того, в способе согласно изобретению применяют многократные стадии нанесения покрытия в отличие от уровня техники, когда покрытие наносили в одну стадию и затем отверждали.
2
Как показано на Фиг.11, на стадии S1 подложку разматывают с бобины и заправляют согласно изобретению в (обычную) конвейерную систему. На стадии S2 наносят клеевой слой 102А. На этой стадии жидкий клей наносят способом покрытия из щелевой фильеры, или твердый клей наносят способом горячего плавления. Толщина покрытия должна быть 5-20 микрон, вес в идеале 5-24 г/м. Прочность пленки на расслаивание составляет от 350,3 до 490,4 Н/м (2,0-2,8 PLI (фунтов на линейный дюйм)) со стандартным отклонением 35,0 Н/м (0,2 PLI). Испытание проводили на испытательных панелях из нержавеющей стали в соответствии с PSTC (Pressure Sensitive Tape Council) способом испытаний 1 с заданным временем выдержки 15 мин. Прочность на расслаивание определяли помещая образец в аппарат Instron при 82,2°С (180°F). На стадии S3 клей отверждают в течение 1-5 мин в сушилке при 204,4-315,36°С (400-600°F) с использованием инфракрасных нагревателей и при 54,4-93,3°С (130-200°F) горячим воздухом с помощью ножевого сопла в разных точках вдоль производственной линии.
Вторая стадия покрытия изображена на стадии S4. Это покрытие представляет собой (цветной) лак для ногтей, нанесенный поверх первого слоя клея. Эту стадию нанесения проводят при помощи щелевидной фильеры для нанесения покрытий поливом, описанной выше, толщина покрытия составляет 15-40 микрон в зависимости от того, какой продукт нужно получить. Отверждение выполняют на стадиях S5 и S6 с помощью инфракрасных нагревателей при температуре около 204,4-371,1°С (400-700°F) и с помощью ножевого сопла при температуре около 54,4-110°С (130-230°F) в разных точках.
Третье покрытие наносят на стадии S4A в некоторой точке после стадии S4, это необязательная стадия. На этой стадии наносят прозрачное верхнее покрытие или блестящее верхнее покрытие при помощи щелевидной фильеры для нанесения покрытий поливом. Эта стадия придает пленке лака для ногтей и получаемой в результате аппликации интенсивный блеск, а также повышает прочность и срок службы. Толщина покрытия 15-30 микрон, отверждение проводят при 260-426,7°С (500-800°F) с помощью инфракрасных нагревателей и при 71,1-121,1°С (160-250°F) горячим воздухом с помощью ножевого сопла в разных точках.
Четвертое и последнее покрытие наносят на стадии S7 в виде финишного предпочтительно прозрачного верхнего покрытия. Этот процесс направлен на то, чтобы получить гладкую поверхность и прочную пленку. Толщина покрытия 10-20 микрон, отверждение на стадиях S8 и S9 при 260-426,7°С (500-800°F) с помощью инфракрасных нагревателей и при 71,1-121,1°С (160-250°F) горячим воздухом с помощью ножевого сопла.
Затем на стадии S10 наносят упаковочную пленку, желательно из сверкающей фольги, с помощью валика, и на стадии S11 наносят верхний слой пластика. Из пленки затем вырубают на стадии S12 отдельные аппликации ногтевидной формы, как будет описано ниже. Наконец, вакуумный конвейер перемещает готовый продукт для окончательной обработки на стадии S13.
Различные версии готовых аппликаций показаны на Фиг.12-14. На Фиг.12 показан основной набор 200 аппликаций для ногтей 202. Каждая аппликация примерно ногтевидной формы, и предпочтительно изготавливают набор из аппликаций десяти разных размеров. Полоска фольги 204 обеспечивает лучшую и более легкую обработку продукта. Форму ногтей образуют предпочтительно на стадии вырубания S12 на Фиг.11. Обычно за один прием вырезают более одного набора 200. Фиг.13 показывает многочисленные наборы 200, вырезанные за один шаг вырубания из одной части пленки.
Формы аппликаций для ногтей 200, показанные на Фиг.12 и 13, те же, что и в раннем патенте США 4,903,840. Так получают десять различных размеров аппликаций. Другое преимущество данного изобретения видно на Фиг.14. Предложенный набор 300 аппликаций для ногтей 302 имеет два конца, на одном конце 302А - один размер, на другом конце 302 В той же самой аппликации - другой размер, отличный от размера на конце 302А. В такой конфигурации двадцать различных размеров аппликаций доступны покупателю для нанесения на ногти.
При использовании покупатель разрезает пластик 310 (который предназначен для того, чтобы предотвратить полное высыхание полу/сухого продукта) и снимает аппликации 302 с подкладочной бумаги 301. Как правило, покупатель может держать набор 300 за полоску 304 для удобства обращения. Затем один конец 302А или 302В выбранной аппликации 302 помещают поверх выбранного ногтя руки или ноги. Пользователь надавливает на ноготь, чтобы активировать клей, разглаживает все морщинки и снимает (удаляет) лишнюю пленку вокруг ногтя (либо маникюрными ножницами, либо своим ногтем). В результате получают мгновенный маникюр без необходимости посещения салона.
Изобретение не ограничено приведенным выше описанием. Например, в то время как нанесение покрытия из щелевидной фильеры предпочтительно при нанесении эмали для ногтей высокой вязкости, для других эмалей можно применять способ глубокой печати.
Таким образом, настоящее изобретение, описанное выше подробно посредством выбранных примеров реализации, не ограничено рамками данного выше описания, но только лишь пунктами формулы изобретения, приведенными далее, и включает любые и все эквиваленты, известные специалистам в этой области.